(57)【要約】【課題】使用するセラミックスブランクと埋没材との組み合わせ、炉の種類や大きさ等、種々の条件が異なっても、セラミックスブランクを適切に加熱することができる温度に炉の温度を調整することができるスケールを提供する。【解決手段】歯科用補綴物のプレス成形に用いるセラミックスブランクを加熱する炉の温度を調整するスケール（１０）であって、ワックス又は樹脂により形成されたスケール部（１１）及び基部（１２）を有し、基部はスケール部の一部から突出した形状を有するとともに、当該突出した方向に直交する方向の大きさが、基部よりもスケール部の方が大きく形成されている。【選択図】図１
2017144031.tif 000002
【特許請求の範囲】
【請求項１】
歯科用補綴物のプレス成形に用いるセラミックスブランクを加熱する炉の温度を調整するためのスケールであって、
ワックス又は樹脂により形成されたスケール部及び基部を有し、
前記基部は前記スケール部の一部から突出した形状を有するとともに、当該突出した方向に直交する方向の大きさが、前記基部よりも前記スケール部の方が大きく形成されている、スケール。
【請求項２】
前記スケール部が格子形状である請求項１に記載のスケール。
【発明の詳細な説明】
【技術分野】
【０００１】
本発明は、プレス法により歯科用補綴物を作製する際に用いるスケールに関する。
【背景技術】
【０００２】
歯の治療等により歯の一部を除去した場合や欠損した場合、歯は除去部や欠損部を自然回復できないため、該除去部や欠損部には歯科用補綴物を配置することが行われる。歯科用補綴物の材料として従来は金属が用いられていたが、審美性の観点から近年はセラミックス製の歯科用補綴物が用いられる場合も増えている。
【０００３】
セラミックス製の歯科用補綴物は、例えば以下の手順により作製される。
まず、形成する歯科用補綴物に対応した形状に成形したワックスパターンを、後述するスプルー線部に対応した形状に成形したスプルー線を介してクルーシブルフォーマー（歯科用補綴物の型作製用ワックス模型植立具）に固定し、埋没材中に埋没させる。そして、埋没材が硬化した後に、クルーシブルフォーマーを取り外し、ワックスパターン、及びスプルー線を焼却して鋳型を形成する。
【０００４】
鋳型を形成後、図９に示したように、湯口にセラミックスブランクを配置、加熱し、例えばピストンによりセラミックスブランクを押圧する。これによりセラミックスブランクを構成していたセラミックス材料が、湯口からスプルー線部を介して歯科用補綴物に対応した形状の空隙に充填され、所望の形状のセラミックス製の歯科用補綴物を製造できる（例えば特許文献１、２参照）。
【０００５】
ところで、セラミックスブランクは加熱することで軟化するものの、金属を溶解した溶湯とは異なり流動性が低い。そこで、上述のように湯口に配置したセラミックスブランクを構成するセラミックス材料５０を歯科用補綴物に対応した形状の空隙５１に充填するため、加熱と、ピストンによる加圧とを併せて行う必要がある。
【先行技術文献】
【特許文献】
【０００６】
【特許文献１】国際公開第０１／０２１０８８号
【特許文献２】国際公開２０１５／１２５８０７号
【発明の概要】
【発明が解決しようとする課題】
【０００７】
しかしながら、特許文献１、２に記載のような製造方法により歯科用補綴物を作製する際に、型へのセラミックスブランクの充填の問題があった。型の中に十分にセラミックスブランクが充填されないと目的とする形状の歯科用補綴物を得ることができない。このような型の中へのセラミックスブランクの充填は、型内においてセラミックスブランクが適切に流れることが必要であり、そのためにはセラミックスブランクの加熱温度が重要となる。セラミックスブランクの加熱温度は材料ごとに概ね把握されており、炉の温度を当該温度に設定すれば問題がないようにも思える。ところが、実際には使用するセラミックスブランクと埋没材との組み合わせ、炉の種類や大きさ等、種々の条件によってセラミックスブランクが加熱される温度が変わってしまい、型の中に十分にセラミックスブランクが充填されず目的とする形状の歯科用補綴物を得ることができない場合があった。即ち、単純に炉の温度を所定温度に設定するのみでは、必ずしもセラミックスブランクを適切な温度で加熱することができないという問題があった。
【０００８】
そこで本発明は、使用するセラミックスブランクと埋没材との組み合わせ、炉の種類や大きさ等、種々の条件が異なっても、セラミックスブランクを適切に加熱することができる温度に炉の温度を調整することができるスケールを提供することを課題とする。
【課題を解決するための手段】
【０００９】
以下、本発明について説明する。ここでは分かり易さのため、図面に付した参照符号を括弧書きで併せて記載するが、本発明はこれに限定されるものではない。
【００１０】
請求項１に記載の発明は、歯科用補綴物のプレス成形に用いるセラミックスブランクを加熱する炉の温度を調整するためのスケール（１０）であって、ワックス又は樹脂により形成されたスケール部（１１）及び基部（１２）を有し、基部はスケール部の一部から突出した形状を有するとともに、当該突出した方向に直交する方向の大きさが、基部よりもスケール部の方が大きく形成されている、スケールである。
【００１１】
請求項２に記載の発明は、請求項１に記載のスケールにおいて、スケール部（１１）が格子形状である。
【発明の効果】
【００１２】
本発明によれば、使用するセラミックスブランクと埋没材との組み合わせ、炉の種類や大きさ等、種々の条件が異なっても、セラミックスブランクを適切に加熱することができる温度に炉の温度を調整することができる。そして、これによりセラミックスブランクを加熱することで、プレス成形による歯科用補綴物の作製においてセラミックスブランクの充填を適切に行うことができる。
【図面の簡単な説明】
【００１３】
【図１】図１（ａ）はスケール１０の平面図、図１（ｂ）はスケール１０の側面図である。
【図２】スケール型２０の斜視図である。
【図３】スケール１０を用いる例を説明する図である。
【図４】スケール１０を用いる例を説明する図である。
【図５】スケール１０を用いる例を説明する図である。
【図６】スケール１０を用いる例を説明する図である。
【図７】適切な温度に加熱されたセラミックスブランクにより得られたセラミックス成形品の形態である。
【図８】図８（ａ）、図８（ｂ）は適切でない温度により加熱されたセラミックスブランクにより得られたセラミックス成形品の形態である。
【図９】セラミックス材料のプレス成形を説明する図である。
【発明を実施するための形態】
【００１４】
以下、本発明を図面に示す形態に基づき説明する。ただし本発明はこれら形態に限定されるものではない。
【００１５】
図１（ａ）は１つの形態にかかるスケール１０を平面視した図である。また、図１（ｂ）には側面図を示した。図１（ａ）、図１（ｂ）からわかるように、本形態のスケール１０は、全体として板状であり、スケール部１１及び基部１２を有して構成されている。
図１（ａ）、図１（ｂ）からわかるように、スケール１０は、スケール部１１の一部から基部１２が突出するように形成されており、平面視において基部１２が突出する方向に直交する方向（幅方向）の大きさＷｋよりも、これに平行なスケール部１１の大きさＷｓが大きくなるように形成されている。いわゆる団扇状である。これによりプレス成形のためのスケールとして適切な態様となる。
【００１６】
このようなスケール１０は、ワックス又は樹脂により形成されている。その中でも５０℃以上５００℃以下の範囲で、溶融又は燃焼により消失するワックス又は樹脂により形成されたものが好ましい。
【００１７】
スケール部１１の具体的な形状は特に限定されることはないが、後で説明するようにスケールにより形成されたセラミックスブランクが流動する流路が、セラミックスブランクの流動に対して所定の抵抗（流動抵抗）を有していることが好ましい。これにより、スケールによって形成された型３４（図５、図６参照）内へのセラミックスの充填状態と温度との関係を適切に対応付けることができる。
かかる観点から、本形態ではスケール部１１の形態が格子状とされている。さらには格子状にすることにより、具体的な体積を測定することなく、格子の数で視覚的にセラミックの充填の程度を把握することができ、より簡易に良否の判断をすることができる。
なおスケール部１１及び基部１２の断面形状も特に限定されることはなく、四角形断面でもよいし円形断面でもよい。本形態では図１（ｂ）からわかるようにスケール部１１は四角形断面を有した格子状である。
【００１８】
このようなスケール１０は例えば次のように作製することができる。図２はスケール１０を作製するための型であるスケール型２０の斜視図を示した。
【００１９】
図２からわかるように、スケール型２０は、スケール１０を作製するための板状の部材でありその一方の面側には所定のパターンによる溝であるパターン溝２１、及び基部用溝２２が形成されている。このパターン溝２１、及び基部用溝２２に材料を流し、凝固させることによりスケール１０を作製することができる。材料としては、ワックス、樹脂等が例示される。従って、パターン溝２１、基部用溝２２の具体的なパターン、及び、溝自体の断面形状は、作製されるスケール１０の形態に対応したものとなる。
【００２０】
以上のようなスケール１０は例えば次のように用いられる。図３〜図８に説明のための図を表した。
はじめに図３に示したように、スケール１０をクルーシブルフォーマー３０（歯科用補綴物の型作製用ワックス模型植立具）の先端に取り付ける。
次に、硬化前の埋没材３１が入った容器３２の埋没材中に、図４に示したようにスケール１０が植立されたクルーシブルフォーマー３０を、スケール１０が下になるように挿入する。そして適切な手段により埋没材を硬化させる。
その後、硬化した埋没材３１、クルーシブフォーマー３０及びスケール１０が内包された容器３２を加熱し、図５に示したように、スケール１０を溶融又は燃焼により消失させる。このときクルーシブルフォーマー３０も取り外す。スケール１０を溶かした場合には、スケール１０を構成していたワックス又は樹脂を流出させる。これにより、スケール１０の形態に対応した型３４が形成される。また、クルーシブルフォーマー３０を取り外した後には該クルーシブルフォーマー３０の外周部に対応した穴３５が形成される。この穴３５はその底部で型３４に連通する。
【００２１】
次に図６に示したように、穴３５に所定の温度にて炉で加熱したセラミックスブランク３６を挿入し、上からピストン３７で該セラミックスブランク３６を押圧して型３４に向けて押し込む。
【００２２】
これにより、セラミックスブランク３６が型３４内を流動し、図７のようなセラミックス成形品４０を得ることができる。図７は適切な温度で加熱された炉でセラミックスブランク３６を型３４に充填したときのセラミックス成形品４０の形態を表している。
これに対して図８には炉が適切でない温度で加熱したセラミックスブランク３６を用いた場合のセラミックス成形品４０’４０”の形態を示した。図８（ａ）は適切な温度よりも高い温度の炉の状態であった例、図８（ｂ）は適切な温度よりも低い温度の炉の状態であった例である。例えば、図７、図８（ａ）、図８（ｂ）の例では、異なる炉で加熱が行われ、いずれの例でも炉の表示温度が同じであることもある。すなわち、炉の表示温度をそのまま利用したときには必ずしも適切な温度でない場合もある。従ってそのままプレス成型による歯科用補綴物の作製にこの炉を利用すれば歯科用補綴物の形状が適切でないことも考えられる。
【００２３】
これに対して、図８（ａ）、図８（ｂ）となった場合には、図７のような形状を得られるように炉の表示温度を変更すればよい。このときには、炉の表示温度は決められた温度とは異なるものとなるが、炉内は適切な温度となる。
【００２４】
以上のように、スケール１０を利用することにより、セラミックスブランクを適切に加熱することができる温度に炉の温度を調整することができる。
【符号の説明】
【００２５】
１０  スケール
１１  スケール部
１２  基部
２０  スケール型
２１  パターン溝
２２  基部用溝
３０  クルーシブルフォーマー
３１  埋没材
３２  容器
３４  型
３５  穴
３６  セラミックスブランク
３７  ピストン
４０、４０’、４０”  セラミックス成形品
【図１】
2017144031.tif 000003
【図２】
2017144031.tif 000004
【図３】
2017144031.tif 000005
【図４】
2017144031.tif 000006
【図５】
2017144031.tif 000007
【図６】
2017144031.tif 000008
【図７】
2017144031.tif 000009
【図８】
2017144031.tif 000010
【図９】
2017144031.tif 000011